СПОСОБ РЕГЕНЕРАЦИИ СЕРЕБРА ИЗ АЗОТНОКИСЛЫХ ПРОДУКТОВ РАДИОХИМИЧЕСКОГО ПРОИЗВОДСТВА

1. Способ регенерации серебра из азотнокислых продуктов радиохимического производства, включающий внесение восстановительных агентов, нейтрализацию раствора, восстановление серебра до металла, разделение суспензии, промывку осадка и его растворение, отличающийся тем, что в серебросодержащий раствор с концентрацией азотной кислоты 190-380 г/л вносят карбогидразид и аскорбиновую кислоту, восстановление ведут в процессе нейтрализации 8-15 моль/л раствором гидроксида щелочного металла, который дозируют со скоростью 2-20 об.%/мин до остаточной концентрации азотной кислоты 130-224 г/л, отстаивают суспензию, декантируют 90-92% объема раствора, промывают и растворяют осадок в азотной кислоте.
2. Способ по п. 1, отличающийся тем, что концентрация плутония в серебросодержащем растворе составляет 6,2-63 г/л.
3. Способ по пп. 1, 2, отличающийся тем, что мольное отношение карбогидразида к содержащемуся в растворе плутонию составляет (2,9÷3,2):1.
4. Способ по п. 1, отличающийся тем, что мольное соотношение карбогидразида и аскорбиновой кислоты к содержащемуся в растворе серебру составляет (2,2÷6,1):1 и (0,9÷2,0): 1 соответственно.
5. Способ по п. 1, отличающийся тем, что до внесения восстановительных агентов в серебросодержащий раствор добавляют глицин (аминоуксусную кислоту) до получения мольного избытка по отношению к серебру (1,1÷2,2):1.
6. Способ по п. 1, отличающийся тем, что процесс нейтрализации ведут при температуре 15-25°С.
7. Способ по п. 1, отличающийся тем, что в процессе нейтрализации в качестве раствора гидроксида щелочного металла используют 320-600 г/л раствор гидроксида натрия.
8. Способ по п. 1, отличающийся тем, что до внесения восстановительных агентов в серебросодержащий раствор добавляют нитрат гидразина в концентрации 2-15 г/л.
9. Способ по пп. 1, 8, отличающийся тем, что до внесения восстановительных агентов и нитрата гидразина в серебросодержащий раствор добавляют пероксид водорода в концентрации 2-11 г/л, реакционный объем нагревают до 60°С и выдерживают при этой температуре 30 минут.
10. Способ по п. 1, отличающийся тем, что по окончании процесса нейтрализации в течение 10-30 минут суспензию перемешивают, а затем в течение 60-360 минут в донной части аппарата-осадителя седиментируют осадок металлического серебра.
11. Способ по п. 1, отличающийся тем, что осадок металлического серебра промывают однократно порцией воды в количестве 15-20% от объема серебросодержащего раствора (на момент окончания нейтрализации) с последующим отстаиванием суспензии и декантацией того же объема осветленного промывного раствора.
12. Способ по п. 1, отличающийся тем, что осадок металлического серебра в течение 30-60 минут обрабатывают порцией 250-441 г/л раствора азотной кислоты, взятой в количестве 20-50% от объема серебросодержащего раствора (на момент окончания нейтрализации), при температуре 50-95°С.